(57)【要約】【課題】遮熱性と放熱性に優れた内燃機関用ピストンを提供する。【解決手段】頂面２に形成された遮熱性溶射膜４と、内頂面３に形成された放熱被膜５とを有する内燃機関用ピストン１によって上記課題を解決する。遮熱性溶射膜４は、頂面２の全面又は一部分に設けられていることが好ましく、遮熱性のあるセラミック溶射膜又は遮熱性のある金属系溶射膜で構成されることが好ましい。放熱被膜５は、内頂面３を含むピストン内周面に設けられており、輻射性樹脂組成物の塗膜であることが好ましい。【選択図】図１
2018145957.tif 000002
【特許請求の範囲】
【請求項１】
頂面に形成された遮熱性溶射膜と、内頂面に形成された放熱被膜とを有することを特徴とする内燃機関用ピストン。
【請求項２】
前記遮熱性溶射膜は、前記頂面の全面又は一部分に設けられている、請求項１に記載の内燃機関用ピストン。
【請求項３】
前記遮熱性溶射膜が、遮熱性のあるセラミック溶射膜又は遮熱性のある金属系溶射膜である、請求項１又は２に記載の内燃機関用ピストン。
【請求項４】
前記遮熱性溶射膜と前記ピストン頂面との間には、密着性を高めるボンドコート膜が設けられいてもよい、請求項１〜３のいずれか１項に記載の内燃機関用ピストン。
【請求項５】
前記放熱被膜は、前記内頂面を含むピストン内周面に設けられている、請求項１〜４のいずれか１項に記載の内燃機関用ピストン。
【請求項６】
前記放熱被膜が、輻射性樹脂組成物の塗膜である、請求項１〜５のいずれか１項に記載の内燃機関用ピストン。
【発明の詳細な説明】
【技術分野】
【０００１】
本発明は、遮熱性と放熱性に優れた内燃機関用ピストンに関する。
【背景技術】
【０００２】
自動車エンジン等の内燃機関の燃焼室は、シリンダヘッド面とシリンダブロックのボア面とピストンの頂面とで主に構成されている。こうした内燃機関では、燃焼熱が蓄積するとエンジンの動作不良を引き起こすので強制的に冷却しているが、内燃機関に要求される高出力化にともなって冷却損失の低減が要請されている。こうした課題に対し、例えば特許文献１では、断熱性と耐ノッキング性の双方に優れた内燃機関とその製造方法が提案されている。この技術は、シリンダヘッド面に陽極酸化皮膜からなる遮熱膜を形成し、その遮熱膜によって、点火プラグ近傍の断熱性能を高くし、点火プラグから遠ざかるにつれて断熱性能を漸次低減させるというものである。
【０００３】
一方、特許文献２では、燃焼熱を迅速にピストンリングやスカート部に逃がしてピストンヘッド部の強度低下を抑えることができるピストンが提案されている。この技術は、ピストンヘッド部に溶射皮膜が表面に形成され、さらに熱伝導度の高い純アルミニウム系合金で鋳ぐるむというものである。
【０００４】
また、特許文献３では、ピストンのヘッド部表面から受熱した熱の放熱の大部分がピストンリングからの放熱に依存しており、熱がピストン本体に蓄積し易いという課題を解決したピストンが提案されている。この技術は、ピストン本体のヘッド部の表面を除く表面のうちの少なくとも一部に、ピストン本体の材料よりも熱伝導率の高い物質の被膜を形成するというものである。
【先行技術文献】
【特許文献】
【０００５】
【特許文献１】特開２０１２−１５９０５９号公報
【特許文献２】特開平１０−２６２２５号公報
【特許文献３】特開２００５−３５１１５５号公報
【発明の概要】
【発明が解決しようとする課題】
【０００６】
内燃機関では、燃焼熱を有効利用して燃焼効率を上げて燃費向上を図るためには、燃焼熱を逃がしすぎないことが必要であるが、燃焼室内が高温のままだと吸気量が減少して燃焼効率が低下してしまう。したがって、燃焼熱を逃がしすぎない断熱性又は遮熱性を有するとともに、逃がす場合は速やかに逃がす放熱性を有することが要求される。なお、冷却損失とは、燃焼室を冷却しすぎて出力又は燃焼効率が低下することである。
【０００７】
特許文献１では、遮熱膜として陽極酸化皮膜（アルマイト）を形成しているが、遮熱性の観点では不十分であろうと考えられる。また、特許文献２では、ピストン頂面部に溶射皮膜を設けた後にアルミニウム合金で鋳ぐるんでいるので遮熱性は高いが、放熱性が不十分で燃焼室内が高温となって吸気量が減少し、燃焼効率が低下するものと考えられる。また、特許文献３では、ピストン頂面部以外の表面に熱伝導率の高い被膜を形成しているので放熱性は高いが、遮熱性は不十分であると考えられる。
【０００８】
本発明は、上記課題を解決するためになされたものであって、その目的は、遮熱性と放熱性に優れた内燃機関用ピストンを提供することにある。
【課題を解決するための手段】
【０００９】
本発明に係る内燃機関用ピストンは、頂面に形成された遮熱性溶射膜と、内頂面に形成された放熱被膜とを有することを特徴とする。
【００１０】
この発明によれば、頂面に設けられた遮熱性溶射膜の持つ遮熱性（断熱性ともいう。）により、燃焼熱がピストンを伝わるのを抑制して燃焼室温度の下がりすぎを防ぐことができる。また、その遮熱性によりピストンの温度が上がりにくくなって、シリンダボアの冷却損失（シリンダボアに熱が逃げて燃焼室が冷却されすぎて出力又は燃焼効率が低下すること）を抑制することができる。その結果、燃焼熱を有効利用して燃焼効率を上げ、燃費向上を図ることができる。また、内頂面に設けられた放熱被膜の持つ放熱性により、ピストンに伝わった熱を速やかに逃がすことができる。その結果、燃焼室内の温度を一定程度に迅速に下げることができるので、吸気量の減少による燃焼効率の低下を抑制することができる。こうした本発明により、内燃機関の燃費向上に貢献することができる。
【００１１】
本発明に係る内燃機関用ピストンにおいて、前記遮熱性溶射膜は、前記頂面の全面又は一部分に設けられていることが好ましい。この発明によれば、燃焼熱がピストンを伝わるのをより一層抑制して燃焼室温度の下がりすぎを防ぐことができる。
【００１２】
本発明に係る内燃機関用ピストンにおいて、前記遮熱性溶射膜が、遮熱性のあるセラミック溶射膜又は遮熱性のある金属系溶射膜であることが好ましい。例えば、酸化ジルコニウム系溶射膜、酸化アルミニウム系溶射膜及びステンレス系溶射膜から選ばれることが好ましい。この発明によれば、それらの溶射膜は、良好な遮熱性を有するので好ましく適用できる。
【００１３】
本発明に係る内燃機関用ピストンにおいて、前記遮熱性溶射膜と前記ピストン頂面との間には、密着性を高めるボンドコート膜が設けられていてもよい。
【００１４】
本発明に係る内燃機関用ピストンにおいて、前記放熱被膜は、前記内頂面を含むピストン内周面に設けられていることが好ましい。この発明によれば、放熱被膜が内頂面を含むピストン内周面に設けられているので、ピストンに伝わった熱をより速やかに逃がすことができる。
【００１５】
本発明に係る内燃機関用ピストンにおいて、前記放熱被膜が、輻射性樹脂組成物の塗膜であることが好ましい。
【発明の効果】
【００１６】
本発明によれば、燃焼熱がピストンを伝わるのを抑制して燃焼室温度の下がりすぎを防ぐことができるとともに、ピストンの温度が上がりにくくなってシリンダボアの冷却損失を抑制することができるので、燃焼熱を有効利用して燃焼効率を上げ、燃費向上を図ることができる。また、ピストンに伝わった熱を速やかに逃がすことができるので、燃焼室内の温度を一定程度に迅速に下げることができ、吸気量の減少による燃焼効率の低下を抑制することができる。こうした本発明は、内燃機関の燃費向上に貢献することができる。
【図面の簡単な説明】
【００１７】
【図１】本発明に係る内燃機関用ピストンの一例を示す模式断面図である。
【図２】内燃機関の構造の説明図である。
【図３】内燃機関用ピストンの内頂面を示す模式図である。
【図４】内燃機関用ピストンの頂面に形成される遮熱性溶射膜とボンドコート膜の積層形態の断面図である。
【図５】実施例での試験時の温度プロファイルである。
【図６】実施例での試験方法を示す模式図である。
【発明を実施するための形態】
【００１８】
本発明に係る内燃機関用ピストンについて図面を参照しつつ説明する。なお、本発明は、その要旨の範囲内であれば、以下の実施形態に限定されない。
【００１９】
［内燃機関用ピストン］
内燃機関用ピストン１は、図１に示すように、上側の頂部１１と、下側のスカート部１２とで構成されている。頂部１１の表面を頂面２といい、頂部１１の裏面を内頂面３という。頂面２及び内頂面３を有する頂部１１の構造や寸法等は、図１の例に限定されず、他の構造形態や寸法等であってもよいし、ピストン全体の形態や大きさも図１の例に限定されず、他の形態や大きさであってもよい。なお、頂部１１の外周面には、複数のピストンリング溝が設けられている。ピストンリング溝としては、頂部１１の側からスカート部１２の側に向かって、例えば第１リング溝１１ａ、第２リング溝１１ｂ、及びオイルリング溝１１ｃが形成され、それぞれに応じたピストンリングが装着される。符号１３はピン穴である。
【００２０】
自動車エンジン等の内燃機関２０の燃焼室２１は、図２に示すように、シリンダヘッド２２とシリンダブロック２６のボア面２７とピストン１の頂面２とで構成されている。シリンダヘッド２２には、吸気バルブ２３と排気バルブ２４と点火プラグ２５が設けられている。ピストン１は、クランクシャフト２８とコンロッド２９で上下動している。
【００２１】
本発明に係る内燃機関用ピストン１は、図１に示すように、頂面２に形成された遮熱性溶射膜４と、内頂面３に形成された放熱被膜５とを有している。頂面２に設けられた遮熱性溶射膜４の持つ遮熱性（断熱性ともいう。）により、燃焼熱がピストン１を伝わるのを抑制して燃焼室温度の下がりすぎを防ぐことができる。また、その遮熱性によりピストン１の温度が上がりにくくなって、シリンダボアの冷却損失を抑制することができる。その結果、燃焼熱を有効利用して燃焼効率を上げ、燃費向上を図ることができる。また、内頂面３に設けられた放熱被膜５の持つ放熱性により、ピストン１に伝わった熱を速やかに逃がすことができる。その結果、燃焼室内の温度を一定程度に迅速に下げることができるので、吸気量の減少による燃焼効率の低下を抑制することができる。こうした本発明により、内燃機関の燃費向上に貢献することができる。なお、シリンダボアの冷却損失とは、シリンダボアに熱が逃げて燃焼室が冷却されすぎて出力又は燃焼効率が低下することである。
【００２２】
以下、内燃機関用ピストンの構成要素を詳しく説明する。なお、内燃機関用ピストンを単に「ピストン」という。
【００２３】
（ピストンの構成材料）
ピストンの構成材料は特に限定されないが、例えば代表的なアルミニウム合金（例えばＡ４０３２やＡＣ８Ａ等）等のピストン用アルミニウム合金材料を好ましく挙げることができる。アルミニウム合金の種類によって、熱伝導性が相違するが、その場合は遮熱性溶射膜４の種類や厚さ、放熱被膜５の種類や厚さを任意に設定して、遮熱性と放熱性を調整することができる。ピストン１は、こうしたピストン用アルミニウム合金を鋳造、鍛造、熱処理、機械加工等する通常の方法によって製造される。なお、機械加工は従来公知の一般的な方法で加工され、例えば、ピストンピン用の穴明け加工、ピストン面削加工、オイルリング溝加工、その他の加工を施し、ピストン形状に仕上げられる。
【００２４】
（遮熱性溶射膜）
遮熱性溶射膜４は、図１に示すように、頂面２に設けられている。頂面２は、ピストン１の頂部１１の表面であり、図１及び図２に示すように、内燃機関２０では、燃焼室２１側に位置する面である。こうした頂面２に設けられた遮熱性溶射膜４は、遮熱性（断熱性ともいう。）を有するので、その遮熱性により、燃焼熱がピストン１を伝わるのを抑制して燃焼室温度の下がりすぎを防ぐことができる。また、その遮熱性によりピストン１の温度が上がりにくくなって、シリンダボアの冷却損失を抑制することができる。その結果、燃焼熱を有効利用して燃焼効率を上げ、燃費向上を図ることができる。
【００２５】
遮熱性溶射膜４は、頂面２の一部に設けられていてもよいが、全面に設けられていることが好ましい。遮熱性溶射膜４が全面に設けられていることにより、燃焼熱がピストン１を伝わるのをより一層抑制して燃焼室温度の下がりすぎを防ぐことができる。
【００２６】
遮熱性溶射膜４としては、遮熱性を有する材質からなる溶射膜であれば特に限定されないが、例えば、遮熱性のあるセラミック溶射膜や遮熱性のある金属系溶射膜を好ましく挙げることができる。セラミック溶射膜としては、酸化ジルコニウム系溶射膜や酸化アルミニウム系溶射膜を例示でき、具体的には、酸化ジルコニウム系溶射膜としては、ＺｒＯ２粉末に８％Ｙ２Ｏ３粉末を配合した混合粉を溶射してなる溶射膜が好ましく、酸化アルミニウム系溶射膜としては、Ａｌ２Ｏ３粉末を溶射してなる溶射膜が好ましい。一方、金属系溶射膜としては、ステンレス系溶射膜、例えばＳＵＳ３１６粉末を溶射してなる溶射膜等が好ましい。
【００２７】
これらの遮熱性溶射膜４は、共通物性として熱伝導率が０Ｗ／ｍ・Ｋ以上、３０Ｗ／ｍ・Ｋ以下の範囲内であればよく、上記した種々の溶射膜以外であってもその範囲内に含まれる溶射膜であれば同様の作用効果を生じることができる。
【００２８】
遮熱性溶射膜４の厚さは、本発明の効果を奏する範囲であれば特に限定されないが、例えば、５０μｍ以上、１０００μｍ以下の範囲内であることが好ましい。なお、遮熱性溶射膜４の厚さが１０００μｍを超えると、厚すぎて剥離する場合があり、５０μｍ未満では、薄すぎて十分な遮熱性を奏さないことがある。
【００２９】
遮熱性溶射膜４の形成手段は、溶射法であればよいが、プラズマ溶射法、特に高速フレーム溶射（ＨＶＯＦ）を好ましく用いることができる。プラズマ溶射法は、陰極とノズル陽極との間の直流アークによって送給される作動ガス（Ａｒ、Ｎ２、Ｈ２又はそれらの混合ガス）が熱せられ、プラズマジェットとなってトーチのノズルから噴出して吹き付けられ、溶射膜となって形成される。なお、作動ガスにより、成膜速度をコントロールすることができる。
【００３０】
溶射法で成膜した遮熱性溶射膜４は、皮膜中の気孔率を制御することができ、気孔率を上げることで遮熱性能を向上させることができる。そうした例としては、例えば、溶射材料にポリエステル等の樹脂成分を混入して溶射することで、成膜後の熱で樹脂成分を除去すれば、気孔率を５０％程度まで上げることができる。遮熱性溶射膜４の気孔率は、熱伝導率を考慮して任意に設計され、０％以上、５０％以下の範囲内、好ましくは５％以上、５０％以下の範囲内とすることができる。気孔率が５０％を超えると、ピストンとの密着性が低下することがある。気孔率の下限は０％であってもよいが、遮熱性能向上の点では５％以上が好ましい。
【００３１】
なお、遮熱性溶射膜４は、その後に研磨や切削等の後加工をしてもしなくてもよく、後加工せずに溶射膜特有の表面粗さを利用してもよいし、後加工して表面粗さを小さくして、燃焼性能向上等に寄与させてもよい。
【００３２】
（ボンドコート膜）
ボンドコート膜６は、任意に設けられる溶射膜であり、図４に示すように、遮熱性溶射膜４とピストン頂面２との間の密着性を高めるために設けられていてもよい。遮熱性溶射膜４が酸化ジルコニウム系溶射膜である場合は、例えばＣｏＮｉＣｒＡｌＹ系の溶射膜を予めボンドコート膜６として設けた後に酸化ジルコニウム系溶射膜を設けることが好ましい。このＣｏＮｉＣｒＡｌＹ系の溶射膜は、例えば、質量％で、Ｃｒ：２９．７％，Ｎｉ：１０．６％，Ｗ：７．０７％，Ｓｉ：０．９０％，Ｍｎ：０．５１％，Ｆｅ：０．２５％，Ｃ：０．２５％，Ｂ：０．０１２％，Ｓ：０．００３％，Ｐ：０．００２％，Ｃｏ：Ｂａｌ．、の混合粉末を溶射してなるものである。また、遮熱性溶射膜４が酸化アルミニウム系溶射膜である場合は、例えば８０質量％Ｎｉ−２０質量％Ｃｒ系の溶射膜を予めボンドコート膜６として設けた後に酸化アルミニウム系溶射膜を設けることが好ましい。この８０質量％Ｎｉ−２０質量％Ｃｒ系の溶射膜は、具体的には、Ｎｉ粉末（８０質量％）とＣｒ粉末（２０質量％）との混合粉末、又は８０質量％Ｎｉ−２０質量％Ｃｒの合金粉末を溶射してなるものである。
【００３３】
上記したボンドコート膜６とピストン材料であるアルミニウム合金との熱膨張係数の差は、５×１０-6／℃〜１０×１０-6／℃の程度であり、遮熱性溶射膜４とピストン材料であるアルミニウム合金との熱膨張係数の差である１０×１０-6／℃〜１５×１０-6／℃よりも小さいので、遮熱性溶射膜４の密着性を向上させて剥離を抑制することができる。すなわち、ボンドコート膜６は、ピストン材料であるアルミニウム合金との熱膨張係数の差が５×１０-6／℃以上、１０×１０-6／℃以下の範囲内となる溶射膜であれば、遮熱性溶射膜４のボンドコート膜６として好ましく適用することができるといえる。
【００３４】
ボンドコート膜６の厚さは、本発明の効果を奏する範囲であれば特に限定されないが、例えば、５０μｍ以上、３００μｍ以下の範囲内であることが好ましい。なお、ボンドコート膜６の厚さが３００μｍを超えると、厚すぎて剥離する場合があり、５０μｍ未満では、薄すぎて十分な密着性を奏さないことがある。
【００３５】
ボンドコート膜６の形成手段は、上記した遮熱性溶射膜４の形成手段と同様のプラズマ溶射法を好ましく用いることができる。溶射に際しては、ピストン１の頂面２の形状にあわせて溶射ノズルを操作して満遍なく溶射膜を成膜すればよい。
【００３６】
（放熱被膜）
放熱被膜５は、図１に示すように、内頂面３に設けられている。内頂面３は、ピストン１の頂部１１の頂面２に対向位置にある裏面であって、図１及び図２に示すように、ピストン内部の開いた空洞部分の頂面側に位置する面（内頂面３）である。内頂面３に設けられた放熱被膜５は、放熱性を有しており、その放熱性により、ピストン１に伝わった熱を速やかに逃がすことができる。その結果、燃焼室内の温度を一定程度に迅速に下げることができるので、吸気量の減少による燃焼効率の低下を抑制することができる。
【００３７】
放熱被膜５は、内頂面３に設けられていれば本発明の効果を奏することができるが、内頂面３を含むピストン内周面全てに設けられていてもよい。内周面の全てとは、頂部１１の裏面である内頂面３のほか、スカート部１２の内周面を含む全てである。放熱被膜５が内頂面３を含むピストン内周面全てに設けられることにより、ピストン１に伝わった熱をより速やかに逃がすことができる。なお、放熱被膜５は内頂面３に少なくとも設けられていれば、スカート部１２の内周面は全面に設けられていてもよいし、その内周面のうち、内頂面３に連続する部分だけに設けられていてもよい。
【００３８】
放熱被膜５としては、輻射性（熱放射性）を有する樹脂組成物被膜を好ましく挙げることができる。輻射性を有する樹脂組成物被膜は、シリコーン樹脂や無機系樹脂からなるバインダー樹脂と、カーボンブラックやガラスパウダー等のフィラーと、添加剤と、溶剤とを成分組成とする塗料を塗布した塗膜を例示することができる。具体的には、オキツモ株式会社のクールテック（商品名：ＣＴ−６００、ＣＴ−８００等）で形成した塗膜、シリコーン樹脂やガラスパウダーで形成した塗膜を挙げることができる。
【００３９】
この放熱被膜５は、２５０℃〜３５０℃での放射率が８０％〜１００％のものであればよく、上記した樹脂組成物被膜以外であってもその範囲内に含まれるものであれば同様の作用効果を生じることができる。
【００４０】
放熱被膜５の厚さは、本発明の効果を奏する範囲であれば特に限定されない。厚膜ほど放熱性が向上するので望ましいが、厚すぎると塗料が液垂れして塗布が困難になることがあり、例えば、２５μｍ以上、７５μｍ以下の範囲内であることが好ましい。なお、放熱被膜５の厚さが７５μｍを超えると、厚すぎて剥離する場合があり、２５μｍ未満では、薄すぎて十分な遮熱性を奏さないことがある。こうした放熱被膜５は、溶剤を含む樹脂組成物塗料を、ピストン１の内頂面３に塗布して成膜される。
【００４１】
内頂面３に設けられた放熱被膜５の持つ放熱性により、ピストン１に伝わった熱を速やかに輻射（熱放射）によって逃がすことができるので、蓄積し易い熱の放熱性を高めて燃焼室内の温度を一定程度に迅速に下げることができる。その結果、吸気量の減少による燃焼効率の低下を抑制することができ、内燃機関の燃費向上に貢献することができる。また、熱による強度低下を考慮して高強度材料を使用したり、強度維持のために肉厚構造にしたり、又は、リング溝部に表面処理等の強化を施す必要もない。
【実施例】
【００４２】
実施例と比較例により本発明を具体的に説明する。
【００４３】
［実施例１］
ピストン用アルミニウム合金材料（ＡＣ８Ａ相当）を鋳造、熱処理、機械加工を順次行って製造されたピストン１を準備した。なお、機械加工は従来公知の一般的な方法で加工され、例えば、ピストンピン用の穴明け加工、ピストン面削加工、オイルリング溝加工、その他の加工を施し、ピストン形状に仕上げた。ピストン１の頂面２に、ＣｏＮｉＣｒＡｌＹ合金粉末をプラズマ溶射装置にて溶射して厚さ１００μｍのボンドコート膜６を設けた。そのボンドコート膜６の上に、酸化ジルコニウム系粉末（９２質量％ＺｒＯ２−８質量％Ｙ２Ｏ３合金粉末）をプラズマ溶射装置にて溶射して厚さ３００μｍの遮熱性溶射膜４を設けた。また、ピストン１の内頂面３には、オキツモ株式会社のクールテックＣＴ−６００を塗布乾燥させて厚さ５０μｍの放熱被膜５を成膜した。こうして実施例１のピストン１を作製した。
【００４４】
なお、ボンドコート膜６の形成粉末であるＣｏＮｉＣｒＡｌＹ合金粉末の組成は、質量％で、Ｃｒ：２９．７％，Ｎｉ：１０．６％，Ｗ：７．０７％，Ｓｉ：０．９０％，Ｍｎ：０．５１％，Ｆｅ：０．２５％，Ｃ：０．２５％，Ｂ：０．０１２％，Ｓ：０．００３％，Ｐ：０．００２％，Ｃｏ：Ｂａｌ．、である。ピストン１に設けられたボンドコート膜６の気孔率は５％であり、遮熱性溶射膜４の気孔率も５％であった。
【００４５】
［実施例２］
ボンドコート膜６と遮熱性溶射膜４を変更した。ボンドコート膜６を、８０質量％Ｎｉ−２０質量％Ｃｒの合金粉末をプラズマ溶射装置にて溶射した厚さ１００μｍのボンドコート膜６とし、遮熱性溶射膜４を、酸化アルミニウム粉末をプラズマ溶射装置にて溶射して厚さ３００μｍの遮熱性溶射膜４とした。それ以外は実施例１と同じにして実施例２のピストン１を作製した。なお、ピストン１に設けられたボンドコート膜６の気孔率は５％であり、遮熱性溶射膜４の気孔率も５％であった。
【００４６】
［実施例３］
ボンドコート膜６を設けず、遮熱性溶射膜４として、ＳＵＳ３１６粉末をプラズマ溶射装置にて溶射した厚さ３００μｍの遮熱性溶射膜４とした。それ以外は実施例１と同じにして実施例３のピストン１を作製した。なお、ピストン１に設けられた遮熱性溶射膜４の気孔率も５％であった。
【００４７】
［遮熱効果と放熱効果の確認実験］
ピストン１の効果（遮熱効果と放熱効果）を確認するため、エンジンの燃焼を簡易化した図６に示す方法で実験を行った。図６に示す形態の円盤状の試料は直径７８ｍｍで厚さ１５ｍｍであり、熱源がＯＮのときとＯＦＦのときの熱源側のＴ１とその反対側のＴ２の温度差を測定した。熱源がＯＮのときにＴ１とＴ２の温度差が大きいほど遮熱効果があるといえ、熱源がＯＦＦのときに熱源側の温度Ｔ１が速く冷めるほど放熱効果があるといえる。具体的には、以下の方法で行った。
【００４８】
（供試材）
Ａ４０３２相当のアルミニウム合金を直径７８ｍｍで厚さ１５ｍｍの円盤状に加工して基材とした。試料１は、その基材の一方の面に実施例１と同じボンドコート膜６（ＣｏＮｉＣｒＡｌＹ合金溶射膜、厚さ１００μｍ）と遮熱性溶射膜４（９２質量％ＺｒＯ２−８質量％Ｙ２Ｏ３合金溶射膜、厚さ３００μｍ）とを順に積層し、他方の面に実施例１と同じ放熱被膜５（クールテックＣＴ−６００の塗膜、厚さ５０μｍ）設けた。試料２は、その基材の一方の面に実施例２と同じボンドコート膜６（８０質量％Ｎｉ−２０質量％Ｃｒの合金溶射膜、厚さ１００μｍ）と遮熱性溶射膜４（酸化アルミニウム溶射膜、厚さ３００μｍ）とを順に積層し、他方の面に実施例２と同じ放熱被膜５（クールテックＣＴ−６００の塗膜、厚さ５０μｍ）設けた。
【００４９】
比較試料１は、その基材の一方の面に実施例１と同じボンドコート膜６（ＣｏＮｉＣｒＡｌＹ合金溶射膜、厚さ１００μｍ）と遮熱性溶射膜４（９２質量％ＺｒＯ２−８質量％Ｙ２Ｏ３合金溶射膜、厚さ３００μｍ）とを順に積層し、他方の面には何も設けなかった。比較試料２は、その基材の一方の面に実施例２と同じボンドコート膜６（８０質量％Ｎｉ−２０質量％Ｃｒの合金溶射膜、厚さ１００μｍ）と遮熱性溶射膜４（酸化アルミニウム溶射膜、厚さ３００μｍ）とを順に積層し、他方の面には何も設けなかった。
【００５０】
比較試料３は、その基材の一方の面に実施例１と同じボンドコート膜６（ＣｏＮｉＣｒＡｌＹ合金溶射膜、厚さ１００μｍ）と遮熱性溶射膜４（９２質量％ＺｒＯ２−８質量％Ｙ２Ｏ３合金溶射膜、厚さ３００μｍ）とを順に積層し、さらにその遮熱性溶射膜４上には実施例１と同じ放熱被膜５（クールテックＣＴ−６００の塗膜、厚さ５０μｍ）設けた。他方の面には何も設けなかった。比較試料４は、その基材の一方の面に実施例２と同じボンドコート膜６（８０質量％Ｎｉ−２０質量％Ｃｒの合金溶射膜、厚さ１００μｍ）と遮熱性溶射膜４（酸化アルミニウム溶射膜、厚さ３００μｍ）とを順に積層し、さらにその遮熱性溶射膜４上には実施例１と同じ放熱被膜５（クールテックＣＴ−６００の塗膜、厚さ５０μｍ）設けた。他方の面には何も設けなかった。
【００５１】
比較試料５は、その基材の一方の面に実施例１と同じボンドコート膜６（ＣｏＮｉＣｒＡｌＹ合金溶射膜、厚さ１００μｍ）と遮熱性溶射膜４（９２質量％ＺｒＯ２−８質量％Ｙ２Ｏ３合金溶射膜、厚さ３００μｍ）とを順に積層し、さらにその遮熱性溶射膜４上には実施例１と同じ放熱被膜５（クールテックＣＴ−６００の塗膜、厚さ５０μｍ）設けた。他方の面にも、実施例１と同じ放熱被膜５（クールテックＣＴ−６００の塗膜、厚さ５０μｍ）設けた。比較試料６は、その基材の一方の面に実施例２と同じボンドコート膜６（８０質量％Ｎｉ−２０質量％Ｃｒの合金溶射膜、厚さ１００μｍ）と遮熱性溶射膜４（酸化アルミニウム溶射膜、厚さ３００μｍ）とを順に積層し、さらにその遮熱性溶射膜４上には実施例２と同じ放熱被膜５（クールテックＣＴ−６００の塗膜、厚さ５０μｍ）設けた。他方の面にも、実施例１と同じ放熱被膜５（クールテックＣＴ−６００の塗膜、厚さ５０μｍ）設けた。
【００５２】
なお、試料１，２及び比較試料１〜６において、ボンドコート膜であるＣｏＮｉＣｒＡｌＹ合金溶射膜と、８０質量％Ｎｉ−２０質量％Ｃｒの合金溶射膜は、いずれも気孔率が５％であり、遮熱性溶射膜４である９２質量％ＺｒＯ２−８質量％Ｙ２Ｏ３合金溶射膜と、酸化アルミニウム溶射膜は、いずれも気孔率が５％であった。
【００５３】
（遮熱・放熱試験）
本試験は、上記各試料３０においてボンドコート膜６と遮熱性溶射膜４とが積層されている側（トップコート側ともいう。）がホットプレート３２に当接するように下にして設置し、ホットプレート３２を室温から５００℃（実機の温度より１００℃高温）まで温度を上昇させつつ加熱した。図５は試験時の温度プロファイルである。１８００秒後に加熱を終了し、放熱を行った。遮熱性能は、ΔＴrise、ΔＴconstの２種類で評価した。ΔＴriseは加熱開始から６００秒後、まだ温度が上昇中のトップコート側の温度（Ｔ１）と基材側の温度（Ｔ２）の温度差である。ΔＴconstは１８００秒後、温度が平衡状態となったときの温度差である。加熱を終了してから２００秒後（実験開始から２０００秒後）にトップコート側の温度Ｔ１が低下した温度をΔＴtopとし、放熱性能として評価した。
【００５４】
表１に実験結果を示した。温度上昇中の遮熱性を示すΔＴrise、平衡状態の遮熱性のΔＴconstを見ると、両者とも、トップコート側に遮熱性溶射膜４だけを設けた比較試料１，２と試料１，２が高い遮熱性を有していた。放熱被膜５には、高温化の雰囲気の熱を吸収し、外に逃がす熱交換器の性能を向上させる特性があることから、トップコート側に遮熱性溶射膜４だけを設けて放熱被膜５を設けない場合は、高い遮熱性（ΔＴrise、ΔＴconst）を示すものと考えられる。一方、トップコート側に放熱被膜５を塗布した比較試料３〜６の場合、熱を大きく吸収してしまい、その熱を逃がし切れず、放熱性を示すΔＴtopが低下したと考えられる。
【００５５】
比較試料１，２と試料１，２とを比較すると、試料１，２の方が放熱性を示すΔＴtopが大きかった。試料１，２では基材側に放熱被膜５を塗布することで放熱性が上手く活用され、塗布していない比較試料１，２に比べて放熱性が向上したものと考えられる。これらの実験より、試料１，２では、遮熱効果と放熱効果が両立し、冷却損失抑制効果によって燃焼室内を高温になりすぎないようにさせる効果があることがわかった。
【００５６】
【表１】
2018145957.tif 000003
【符号の説明】
【００５７】
１  内燃機関用ピストン
２  頂面
３  内頂面
４  遮熱性溶射膜
５  放熱被膜
６  ボンドコート膜
１１  頂部
１１ａ  第１リング溝
１１ｂ  第２リング溝
１１ｃ  オイルリング溝
１２  スカート部
１３  ピン穴
２０  内燃機関
２１  燃焼室
２２  シリンダヘッド
２３  吸気バルブ
２４  排気バルブ
２５  点火プラグ
２６  シリンダブロック
２７  ボア面
２８  クランクシャフト
２９  コンロッド
３０  試料
３１  遮熱性溶射膜又は放熱被膜
３２  ホットプレート
３３  加熱制御装置
Ｔ１  トップコート側の温度測定点
Ｔ２  基材側の温度測定点
【図１】
2018145957.tif 000004
【図２】
2018145957.tif 000005
【図３】
2018145957.tif 000006
【図４】
2018145957.tif 000007
【図５】
2018145957.tif 000008
【図６】
2018145957.tif 000009